(57)【要約】【課題】本発明の目的は、水素の他に一酸化炭素、二酸化炭素、水蒸気を含む混合ガス中において、一酸化炭素と水蒸気から水素を生成する水性ガスシフト反応用触媒を提供することにある。【解決手段】陽イオンの電気陰性度が１０〜１４の範囲にある金属を含む金属酸化物と金からなる燃料改質ガスの水性ガスシフト反応用触媒に関する。【選択図】　なし【特許請求の範囲】
【請求項１】
陽イオンの電気陰性度が１０〜１４の範囲にある金属を含む金属酸化物と金とからなる燃料改質ガスの水性ガスシフト反応用触媒。
【請求項２】
燃料改質ガスが、水素、一酸化炭素、二酸化炭素、及び水蒸気を含み、一酸化炭素濃度が１〜２５ｖｏｌ％程度である混合ガスである請求項１に記載の触媒。
【請求項３】
金属酸化物が、（ｉ）酸化チタン、酸化ジルコニウム、及び酸化セリウムからなる群から選ばれる単一金属の金属酸化物、（ｉｉ）チタン、ジルコニウム、及びセリウムからなる群から選ばれる２種以上の金属の複合酸化物、あるいは（ｉｉｉ）（ｉ）の少なくとも１種と（ｉｉ）の少なくとも１種の混合物である請求項１又は２に記載の触媒。
【発明の詳細な説明】
【０００１】
【発明の属する技術分野】
本発明は、各種燃料の改質水素ガスにおいて、一酸化炭素と水から二酸化炭素と水素を生成させる水性ガスシフト反応用触媒に関する。
【０００２】
【従来の技術】
水性ガスシフト反応は、工業的水素製造プロセスにおける重要な役割を担う反応であり、下記の反応式で示される。
【０００３】
ＣＯ＋Ｈ２Ｏ→ＣＯ２＋Ｈ２
この反応は、メタノール合成プラント、アンモニア合成プラント等において、メタン改質ガス（Ｈ２＋ＣＯ＋ＣＯ２）の水素の増量、Ｈ２／ＣＯ比の調節のために用いられている。
【０００４】
特に、高純度水素を必要とする場合は、通常この反応は次の２段反応で行なわれる。１段反応では、Ｆｅ−Ｃｒ混合酸化物触媒等の高温シフト触媒を用い、温度域３１０−４５０℃で反応を行うことにより、ＣＯ濃度を２〜３％まで減らすことができる。２段反応では、Ｃｕ−Ｚｎ−Ａｌ複合酸化物触媒等の低温シフト触媒を用い、温度域２１０−２４０℃で反応を行うことにより、ＣＯ濃度を１％以下まで減らすことができる。
【０００５】
また、メタン、ガソリン等の各種燃料を用いる燃料電池では、次の過程により水素が製造される。
【０００６】
燃料→［燃料改質器］→水素→［燃料電池セル］
上記燃料改質器における反応は、触媒を必要とし、通常は次の３段階の触媒反応で行われる。この触媒反応のうち、後の２つの反応（２）および（３）は、水素ガス中のＣＯ除去が主目的となっている。特に、固体高分子形燃料電池においては燃料電池セルの電極触媒において、一酸化炭素濃度が数十ｐｐｍ以上になると電極が被毒され、性能が大幅に落ちるため、ＣＯ除去が特に重要である。
（１）水蒸気改質反応（または部分酸化反応）：各種燃料を水蒸気（または酸素）と反応させて、ＣＯ，　ＣＯ２，　Ｈ２，　Ｈ２Ｏの混合ガスに改質する。
（２）水性ガスシフト反応（ＣＯ変成反応）：なお残存するＣＯと水の反応により水素とＣＯ２を生成する。
（３）ＣＯ選択酸化反応（又はメタン化反応）：なお残存するＣＯを酸素又は水素と反応させ、ＣＯ２またはメタンとして除去する。
【０００７】
水蒸気改質反応後のＣＯ濃度は燃料の種類により大きく異なり、代表的な値としては、メタノールで０．８％、メタンで１１％、エタノールで１０〜１４％、ガソリン等の長鎖炭化水素で２０％と報告されている（Ｌ．Ｆ．Ｂｒｏｗｎ，　Ｉｎｔ．　Ｊ．　Ｈｙｄｒｏｇｅｎ　Ｅｎｅｒｇｙ，　２６　（２００１）　３８１）。いずれの燃料の場合にも、２段目の水性ガスシフト反応でＣＯ濃度を１％以下、より好ましくは０．５％以下に低減し、３段目の反応でＣＯ濃度を最終的に１０ｐｐｍのレベルに低減する。
【０００８】
上記燃料電池は、家庭用等の小型燃料電池への応用が試みられており、そのためには燃料改質器を小型化する必要性がある。しかし、２段反応（２）の水性ガスシフト反応は、１段反応（１）および３段反応（３）に比べて反応速度が遅いことから、大量の触媒を必要とするため燃料電池が大型化してしまう。そのため高速で反応する水性ガスシフト触媒が望まれている。
【０００９】
高速で反応させるためには高温で反応を行なうことが有利であるが、水性ガスシフト反応は化学平衡による制約を受け、高温になるほど理論的に到達できるＣＯ除去率の上限が低下してしまう。このため、ＣＯ濃度を減らす目的からは低温で反応を行なう必要が生じ、低温で高速に反応する触媒が望まれる。例えば、シフト反応器の出口の部分でＣＯ濃度を０．５％以下にするためには、少なくとも反応器出口温度を２００℃付近に設定する必要があり、できるだけ高い空間速度の条件でこの温度の平衡反応率に到達できる触媒が求められる。
【００１０】
このような低温域でＣＯ濃度を減少させることができる水性ガスシフト触媒としては、銅触媒がこれまで実績のある触媒として挙げられる。しかし、銅系触媒には、触媒の作動状態では銅は還元状態に保たれているが、燃料電池システムの運転停止の際に触媒と空気が接触し酸化銅となってしまい、再起動の際に酸化銅が還元され発熱するので触媒が熱劣化してしまう等の問題点がある。
【００１１】
最近では、このために白金等の貴金属をベースにした触媒が種々検討されており、中でもセリアに白金を担持した触媒が候補として種々検討されている。しかしながら、Ｚａｌｃらは、Ｊｏｕｒｎａｌ　ｏｆ　Ｃａｔａｌｙｓｉｓ　２０６，　１６９−１７１　（２００２）において、以下の重要な指摘をしている。（１）研究者の多くがシフト触媒の活性評価を一酸化炭素、水蒸気、希釈ガスのみから成る反応ガスを用いて行なっているが、これは、一酸化炭素、水蒸気の他に多量の水素や二酸化炭素が共存する改質ガスの組成とは大きく異なり、実用性評価に適さないこと。（２）実際に白金―セリア触媒を改質ガス組成において反応評価すると、例えば自動車のオンボードリフォーミング用を想定した場合に、反応速度が充分でなく、また、時間と共に活性が低下するため、実用性に乏しい。
【００１２】
そのため、水性ガスシフト触媒の活性評価は、実用性評価に適した改質ガスの組成を有する混合ガスを用いて行うことが必要である。
【００１３】
【発明が解決しようとする課題】
本発明の目的は、水素の他に一酸化炭素、二酸化炭素、水蒸気を含む混合ガス中において、一酸化炭素と水蒸気から水素を生成する水性ガスシフト反応用触媒を提供することにある。
【００１４】
【課題を解決するための手段】
本発明者は、上記の従来技術の問題点に鑑みて、水性ガスシフト反応用触媒について鋭意研究を重ねた結果、金と特定の金属酸化物からなる触媒が、２００℃付近、あるいはそれ以下の低温で、燃料改質ガスに相当する水素、一酸化炭素、二酸化炭素、水蒸気及び希釈ガスからなる組成の混合ガス中に含まれるＣＯと水を反応させＣＯ２と水素を生ずる水性ガスシフト反応に高い活性を示すことを見出し、本発明を完成するに至った。
【００１５】
すなわち、本発明は下記の水性ガスシフト触媒を提供する。
【００１６】
項１．陽イオンの電気陰性度が１０〜１４の範囲にある金属を含む金属酸化物と金とからなる燃料改質ガスの水性ガスシフト反応用触媒。
【００１７】
項２．燃料改質ガスが、水素、一酸化炭素、二酸化炭素、及び水蒸気を含み、一酸化炭素濃度が１〜２５ｖｏｌ％程度である混合ガスである項１に記載の触媒。
【００１８】
項３．金属酸化物が、（ｉ）酸化チタン、酸化ジルコニウム、及び酸化セリウムからなる群から選ばれる単一金属の金属酸化物、（ｉｉ）チタン、ジルコニウム、及びセリウムからなる群から選ばれる２種以上の金属の複合酸化物、あるいは（ｉｉｉ）（ｉ）の少なくとも１種と（ｉｉ）の少なくとも１種の混合物である項１又は２に記載の触媒。
【００１９】
【発明の実施の形態】
本発明は、金属酸化物及び金からなることを特徴とする、燃料改質ガスのＣＯ濃度の低減を達成しうる水性ガスシフト反応用触媒に係る。
【００２０】
本発明における金属酸化物としては、一般的に金を分散担持する目的で選ばれる酸化物種のうち、適度な酸塩基性を持つものが好ましい。水性ガスシフト反応の反応中間体といわれるギ酸塩種が触媒表面で安定に生成するためには、触媒表面がある程度塩基性である必要がある。一方、触媒表面から生成するＣＯ２の脱離を促進し、反応ガス中に共存するＣＯ２成分の触媒表面への再吸着を弱めるためには、触媒表面の塩基性が強すぎるのも好ましくない。
【００２１】
酸化物の酸塩基性の指標として、田中らの提唱する金属陽イオンの電気陰性度（田中、尾崎、田丸、触媒、第６巻、ｐ．２６２（１９６４））を用いた場合、陽イオンの電気陰性度が１０〜１４の範囲にある金属と酸素から構成される金属酸化物が担体として適することが分かった。これに該当する金属酸化物としては、Ａｌ２Ｏ３　（１０．５），　ＣｅＯ２　（１０．８），　Ｃｒ２Ｏ３　（１１．２），　Ｃｒ２Ｏ３　（１１．２），　Ｇａ２Ｏ３　（１１．２），　Ｉｎ２Ｏ３　（１１．９），　Ｃｏ２Ｏ３　（１２．６），　Ｆｅ２Ｏ３　（１２．６），　ＮｉＯ　（１２．６），　ＺｒＯ２　（１２．６），　Ｂｉ２Ｏ３　（１３．３），　ＭｎＯ２　（１３．５），　ＴｉＯ２　（１３．５）等が例示される。（括弧内の数字は酸化物中の金属陽イオンの電気陰性度を示す）。これらは、水性ガスシフト用金触媒の担体として適するが、電気陰性度がこれよりも小さい酸化物（例えばＺｎＯ（８．０））、或いは電気陰性度がこれよりも大きい酸化物（例えばＳｉＯ２　（１６．２））を担体とした場合には活性が低くなる。
【００２２】
これらの酸化物群の中で、より好ましくはチタン、ジルコニウム、及びセリウムからなる群から選ばれる少なくとも１種の金属を含む金属酸化物が挙げられる。具体的には、酸化チタン、酸化ジルコニウム、及び酸化セリウムからなる群から選ばれる単一金属の金属酸化物、チタン、ジルコニウム、及びセリウムからなる群から選ばれる２種以上の金属の複合酸化物等が挙げられる。必要に応じて、上記の単一金属の金属酸化物の少なくとも１種と複合酸化物の少なくとも１種の混合物を用いることも可能である。このうち、好ましくは、酸化チタン、酸化セリウム、酸化ジルコニウム、セリウム−ジルコニウム複合酸化物、セリウム−ランタン複合酸化物等が挙げられ、より好ましくは、酸化チタン、酸化セリウム、セリウム−ジルコニウム複合酸化物等が挙げられ、とりわけ、高い触媒活性及び安定性の点から、酸化チタン、酸化セリウム、セリウム−ジルコニウム複合酸化物が特に好ましい。
【００２３】
金属酸化物の形状は特に限定的ではなく、例えば、粉体状の他、予め成型した状態で用いることや各種の支持体に固定した状態で用いることもできる。
【００２４】
また、本発明の水性ガスシフト反応用触媒としては、金属酸化物上に金を固定化した金固定化酸化物が特に好ましい。この様に金を酸化物上に固定化したものは、金と酸化物との接触面積が多くなり、優れた触媒性能を発揮することができる。酸化物上に金を固定化する場合にも、金は、平均粒径２〜１０ｎｍ程度の微粒子状であることが好ましく、平均粒径２〜４ｎｍ程度であることがより好ましい。
【００２５】
金属酸化物上に金を固定化する方法としては、公知の方法を用いることができる。例えば、
・含浸法（Ｇ．　Ｃ．　Ｂｏｎｄ　ａｎｄ　Ｐ．　Ａ．　Ｓｅｒｍｏｎ，　Ｇｏｌｄ　Ｂｕｌｌ．　１０２　（１９７３）　６等）
・共沈法（特開昭６０−２３８１４８号公報等）
・析出沈殿法（特開昭６２−１５５９３７号公報、特開平３−９７６２３号、特開昭６３−２５２９０８号公報、特開平２−２５２６１０号公報等）
・コロイド混合法（Ｔｓｕｂｏｔａ　Ｓ．，　Ｎａｋａｍｕｒａ　Ｔ．，　Ｔａｎａｋａ　Ｋ．，　ａｎｄ　Ｈａｒｕｔａ　Ｍ．，　Ｃａｔａｌ．　Ｌｅｔｔ．，　５６　（１９９８）　１３１）
・気相グラフティング法（特開平９−１２２４７８号公報）
・液相グラフティング（Ｏｋｕｍｕｒａ　Ｍ．，　ａｎｄ　Ｈａｒｕｔａ　Ｍ．，　Ｃｈｅｍ．　Ｌｅｔｔ．，　（２０００）　３９６）
等が挙げられる。
【００２６】
出発材料として次の様な化合物が挙げられる。金の前駆体としては、例えば、金の水溶性化合物（例えば、塩化金酸）、アセチルアセトナト錯体（例えば、金アセチルアセトナト錯体等）等の加熱により気化する化合物が挙げられる。
【００２７】
金属酸化物の原料としては、例えば、各種金属の硝酸塩、硫酸塩、酢酸塩、塩化物等が挙げられる。具体的には、硝酸セリウム、硝酸ジルコニウム等の硝酸塩、硫酸チタン等の硫酸塩、塩化セリウム、三塩化チタン、四塩化チタン等の塩化物等が挙げられる。
【００２８】
上記に挙げた公知の方法により、沈澱を析出させた後、沈殿物を乾燥する。金を最終的に金属の状態にするためには、沈殿物を酸素雰囲気中または還元性ガス中で熱処理すればよい。酸素雰囲気下とは、空気下、あるいは酸素を窒素、ヘリウム、アルゴン等で希釈した混合気体下をいう。還元性ガスとしては、例えば、窒素ガスで希釈した１〜１０ｖｏｌ％程度の水素ガス、一酸化炭素ガス等を用いることができる。熱処理温度は、公知の還元条件の範囲から適宜選択すればよく、通常室温〜６００℃程度が好ましく、安定かつ微細な金粒子を得るためには、２００〜４００℃程度がより好ましい。熱処理時間は、例えば、１〜１２時間程度が好ましい。
【００２９】
また、液相中で沈殿物を還元剤と接触させることにより還元する方法を採用することもできる。該液相としては、例えば、水、メタノール等が挙げられる。還元剤としては、例えば、ヒドラジン、クエン酸ナトリウム等が挙げられる。反応温度は、例えば、室温〜１００℃程度が好ましい。反応時間は、例えば、１分〜１０時間程度が好ましい。
【００３０】
本発明の触媒における、金の含有量は、触媒の合計量に対して、０．１〜３０重量％程度であればよく、金属量当たりの活性の点から、０．１〜１０重量％程度とするのが好ましい。
【００３１】
本発明では、より実用的な形態で使用することを目的として、各種の形状の支持担体に上記触媒を担持させることもできる。支持担体としては、アルミナ、シリカ、コージライト、ゼオライト、酸化チタン等を例示できる。担体の形状は特に限定されず、例えば、粉末状、球状、粒状、ハニカム状、発泡体状、繊維状、布状、板状、リング状等現在触媒担体として一般に使用されている全ての形状が使用可能である。
【００３２】
本発明の触媒は、主として、各種燃料（例えば、メタン、メタノール、エタノール、ガソリン等）を水蒸気（又は酸素）と反応させて生じる改質ガスの水性ガスシフト触媒として用いることができる。改質ガスとして具体的には、一酸化炭素、水蒸気、二酸化炭素、水素の４種のガスを含む混合ガスが挙げられ、さらに不活性気体（例えば、窒素、ヘリウム、アルゴン等）で希釈されていてもよい。本発明の触媒は、改質ガス中の一酸化炭素濃度（ｖｏｌ％）を低減させて水素を生成する目的において、有効に用いることができる。本発明の触媒は、混合ガス中の一酸化炭素濃度が低濃度から高濃度の広い範囲で活性を示し、例えば、メタノール改質ガスで想定される１〜２ｖｏｌ％程度の濃度から、ガソリン改質ガスで想定される２０〜２５ｖｏｌ％程度の濃度の範囲まで、いずれの組成においても活性を示す。
【００３３】
本発明の触媒を用いる水性ガスシフト反応の圧力は、特に限定的でなく、常圧から１００気圧といった高圧条件まで用いることができる。また、使用温度としては、使用する金属酸化物の種類やその他の条件によって異なるが、例えば、１００〜４５０℃程度であればよい。本発明の触媒は、特に、１００℃〜２００℃程度の反応温度において、従来の触媒よりも高い水性ガスシフト反応活性を示し、混合ガス中のＣＯ低減の目的に有効に用いられる。また、空間速度の範囲も特に限定的ではなく、目的とするＣＯ低減率にあわせて空間速度を設定すればよい。
【００３４】
入口ＣＯ濃度や空間速度条件にもよるが、本発明の触媒を用いれば、反応温度１００〜２００℃程度において、改質ガス中の一酸化炭素濃度を１０〜５０００ｐｐｍ程度に減らすことが可能である。
【００３５】
【発明の効果】
本発明の水性ガスシフト反応触媒は、従来の触媒よりも１００℃〜２００℃程度の低温域においてＣＯの転化率が高く、水性ガスシフト反応器の小型化が可能となる。
【００３６】
また、家庭用燃料電池システムなどでは、夜間の機器停止時に触媒が空気と接触し、銅などの金属種が酸化されて活性低下を導く原因となっていることが知られている。本発明触媒は、耐酸化性を有し、日常的に起動停止を繰り返す燃料電池機器への用途に対しても効果的に用いることができる。
【００３７】
【実施例】
以下、実施例を示し、本発明の特徴とするところをより一層明瞭にするが、これにより本発明が限定されるものではない。
【００３８】
実施例１
塩化金酸［ＨＡｕＣｌ４　・４Ｈ２　Ｏ］１ミリモルを５００ｍｌの蒸留水に溶解させ、ＫＯＨ水溶液を滴下してｐＨを７に調節した。ここに、酸化セリウム粉末６．５ｇを加え、７０℃で１時間撹拌した。この後、沈降物を蒸留水で充分に洗浄した後、乾燥し、空気中４００℃で４時間焼成することにより、金担持酸化セリウム触媒［Ａｕ／ＣｅＯ２　，金担持量３ｗｔ％］を得た。続いて、得られた触媒を用いて、水性ガスシフト反応に対する活性を以下の方法で調べた。
【００３９】
上記触媒を０．１２ｇ用い、原料ガス（ＣＯ　１．３％、Ｈ２Ｏ　３．１％、ＣＯ２　０．４％、Ｈ２　５．０％、Ｈｅ　９０．２％：体積比の混合ガス）を１０３ｍｌ／分の流量で常圧にて流通させ、反応ガス中で一旦３５０℃まで昇温して触媒を還元した後に各温度での水性ガスシフト反応に対する触媒活性を調べた。その結果を図１に示す。図１には反応温度に対し、触媒活性の指標としてＣＯ転化率を示した。
【００４０】
比較例１
市販のＣｕ／ＺｎＯ／Ａｌ２Ｏ３触媒を用いて実施例１と同じ条件で反応を行なった。結果を図１に示す。
【００４１】
比較例２
塩化白金酸［Ｈ２ＰｔＣｌ６・６Ｈ２　Ｏ］を塩化金酸の代わりに用いて実施例１と同様の条件で触媒を調製し、白金担持酸化セリウム触媒［Ｐｔ／ＣｅＯ２　，白金担持量３ｗｔ％］を得た。得られた触媒を用いて実施例１と同じ条件で反応を行なった。結果を図１に示す。
【００４２】
実施例２
実施例１にて得た、金担持酸化セリウム触媒［Ａｕ／ＣｅＯ２　，金担持量３ｗｔ％］を用いて、水性ガスシフト反応に対する活性を以下の方法で調べた。
【００４３】
上記触媒を０．３ｇ用い、原料ガス（ＣＯ　１２．２％、Ｈ２Ｏ　２６．６％、ＣＯ２　４．９％、Ｈ２　５６．３％体積比の混合ガス）を２６ｍｌ／分の流量で常圧にて流通させ、反応ガス中で一旦３５０℃まで昇温して触媒を還元した後に各温度での水性ガスシフト反応に対する触媒活性を調べた。その結果を図２に示す。
【００４４】
実施例３
酸化セリウム−酸化ジルコニウム複合酸化物を酸化セリウムの代わりに用いて実施例１と同様の条件で触媒を調製し、金担持酸化セリウム−酸化ジルコニウム複合酸化物触媒［Ａｕ／ＣｅＯ２−ＺｒＯ２，金担持量３ｗｔ％］を得た。得られた触媒を用いて実施例２と同じ条件で反応を行なった。結果を図２に示す。
【００４５】
実施例４
酸化ジルコニウムを酸化セリウムの代わりに用いて実施例１と同様の条件で触媒を調製し、金担持酸化ジルコニウム触媒［Ａｕ／ＺｒＯ２　，金担持量３ｗｔ％］を得た。得られた触媒を用いて実施例２と同じ条件で反応を行なった。結果を図２に示す。
【００４６】
比較例３
比較例２にて得た白金担持酸化セリウム触媒［Ｐｔ／ＣｅＯ２　，白金担持量３ｗｔ％］を用いて実施例２と同じ条件で反応を行なった。結果を図２に示す。
【００４７】
これらの結果より、次に示すような本発明の触媒の特徴が明らかとなった。
（１）Ａｕ／ＣｅＯ２は、工業用シフト触媒として広く用いられているＣｕ／ＺｎＯ／Ａｌ２Ｏ３触媒よりもＣＯ転化率が高い。
（２）Ａｕ／ＣｅＯ２は、Ｐｔ／ＣｅＯ２に比べて、低温（特に１００〜２００℃）で高いＣＯ転化率を示していることが分かる。反応条件により異なるが、Ｐｔ／ＣｅＯ２に比べＡｕ／ＣｅＯ２の方が５０〜８０℃程度低い反応温度で同じＣＯ転化率を達成することができる。
（３）金触媒の担体としてＣｅＯ２−ＺｒＯ２やＺｒＯ２を用いた場合にも、２５０℃以下でＰｔ／ＣｅＯ２よりも高いＣＯ転化率を達成することができる。
【００４８】
以上より、本発明の触媒は、水性ガスシフト反応用触媒として有効であることがわかる。
【図面の簡単な説明】
【図１】ＣＯを１．３％含む５種混合ガス（ＣＯ，ＣＯ２，Ｈ２，Ｈ２Ｏ，Ｈｅ）に対して、各種水性ガスシフト反応触媒を用いた場合の反応温度とＣＯ転化率を表したグラフである。
【図２】ＣＯを１２％含む４種混合ガス（ＣＯ，ＣＯ２，Ｈ２，Ｈ２Ｏ）に対して、各種水性ガスシフト反応触媒を用いた場合の反応温度とＣＯ転化率を表したグラフである。
【図１】
2004066003.tif 000002
【図２】
2004066003.tif 000003